【手続補正書】
【提出日】平成20年6月3日(2008.6.3)
【手続補正１】
【補正対象書類名】明細書
【補正対象項目名】特許請求の範囲
【補正方法】変更
【補正の内容】
【特許請求の範囲】
【請求項１】
ポリアミドの製造方法であって、
（１）少なくとも１種のジエステルと（２）少なくとも１種のポリアミンとを、加水分解酵素の存在下に反応させることを含み、
該ジエステルが次の一般式
Ｒ１ＯＯＣ−Ｒ−ＣＯＯＲ２
又は
Ｒ１ＯＯＣ−ＣＯＯＲ２
（式中、Ｒはアルキル、ハロアルキル、アルキレン、アリール、アルアルキル、アルアルキレン、アルキルアリーレン、アリーレン、アルケニルまたはこれらの混合物の１種から選択されたＣ１〜Ｃ２０のヒドロカルビル基であり、Ｒ１及びＲ２はアルキル、ハロアルキル、アルキレン、アリール、アルアルキル、アルアルキレン、アルキルアリーレン、アリーレン、アルケニルまたはこれらの混合物から選択されたＣ１〜Ｃ２２のヒドロカルビル基であり、そしてＲ１及びＲ２は同じでも異なっていてもよい）を有し、
ポリアミンは次の一般式
Ｈ２Ｎ−Ｒ３−［Ｘ−Ｒ４］ｎ−ＮＨ２
（式中、Ｒ３及びＲ４は、アルキル、ハロアルキル、アルキレン、アリール、アルアルキル、アルアルキレン、アルキルアリーレン、アリーレン、アルケニルまたはこれらの混合物の１種から選択されたＣ１〜Ｃ６のヒドロカルビル基であり、Ｘはヘテロ原子又はヘテロ原子でない基の１種から選択されるか又は存在せず、ここでヘテロ原子でない基はアミン、チオール、カルボニル、カルボキシルを含む、又はアルカノール、アルキル、ハロアルキル、アルキレン、アリール、アルアルキル、アルアルキレン、アルキルアリーレン、アリーレン又はアルケニルの１種から選択されるＣ１〜Ｃ６ヒドロカルビルを含み、ｎは０〜４０であり、そしてＲ３及びＲ４は同じでも異なっていてもよい）を有し、そして
存在する加水分解酵素の量はジエステル及びポリアミンの全重量を基準として少なくとも約０．０１重量％であり、そして加水分解酵素がエステラーゼ、プロテアーゼ及びこれらの混合物から選択される、
前記の方法。
【請求項２】
ＲがＣ１〜Ｃ４アルキル基であり、Ｒ１がＣ１〜Ｃ２アルキル基であり、Ｒ２がＣ１〜Ｃ２アルキル基であり、Ｒ３がＣ２〜Ｃ６アルキル基であり、Ｒ４がＣ２〜Ｃ６アルキル基であり、ＸがＣＨ２、Ｏ、Ｓ又はＮＨであり、そしてｎが１〜５である、請求項１に記載の方法。
【請求項３】
ジエステルが約１００〜１２００ダルトンの分子量範囲を有する、請求項１に記載の方法。
【請求項４】
ジエステルが、マロン酸ジアルキル、フマル酸ジアルキル、マレイン酸ジアルキル、アジピン酸ジアルキル、グルタル酸ジアルキル、コハク酸ジアルキル、蓚酸ジアルキル、フェニルマロン酸ジアルキル又はこれらの混合物を含む、請求項３に記載の方法。
【請求項５】
ポリアミンが、約４０〜１００００ダルトンの分子量範囲を有する、請求項４に記載の方法。
【請求項６】
ポリアミンが、ポリアルキルポリアミン、ポリアルケニルポリアミン、ポリアルアルキレンポリアミン、ポリアルキルアリーレンポリアミン、ポリアリーレンポリアミン又はこれらの混合物を含む、請求項５に記載の方法。
【請求項７】
ポリアミンが、ジエチレントリアミン（ＤＥＴＡ）、トリエチレングリコールジアミン、エチレンジアミン（ＥＤＡ）、ビスヘキサメチレンジアミン（ＢＨＭＴ）、ヘキサメチレンジアミン（ＨＭＤＡ）、トリエチレンテトラミン（ＴＥＴＡ）、テトラエチレンペンタアミン（ＴＥＰＡ）、ジプロピレントリアミン（ＤＰＴＡ）、トリプロピレンテトラアミン（ＴＰＴＡ）、テトラプロピレンペンタアミン（ＴＰＰＡ）、Ｎ−メチル−ビス−（アミノプロピル）アミン（ＭＢＡＰＡ）、スペルミン、スペルミジン、１−フェニル−２，４−ペンタンジアミン、２−フェニル−１，３−プロパンジアミン、フェニレンジアミン又はこれらの混合物を含む、請求項６に記載の方法。
【請求項８】
加水分解酵素が遊離か又は固定されており、そしてリパーゼ、エステラーゼ又はプロテアーゼを含む、請求項６に記載の方法。
【請求項９】
加水分解酵素が天然又は合成の原料から得られる、請求項８に記載の方法。
【請求項１０】
天然の原料が、動物、植物、バクテリア、酵母、真菌又はウイルスを含む、請求項９に記載の方法。
【請求項１１】
天然の原料が、Ｃａｎｄｉｄａ種、Ｐｓｅｕｄｏｍｏｎａｓ種、又はＭｕｃｏｒ種を含む、請求項１０に記載の方法。
【請求項１２】
天然の原料が、Ｃａｎｄｉｄａ ａｎｔａｒｃｔｉｃａ、Ｐｓｅｕｄｏｍｏｎａｓ ｆｌｕｏｒｅｓｃｅｎｓ、又はＭｕｃｏｒ ｍｉｅｈｅｉを含む、請求項１１に記載の方法。
【請求項１３】
ジエステルの反応体エステル基の、ポリアミンの反応体の第１アミン基に対する比が約０．８：２．０〜２．０：０．８である、請求項８に記載の方法。
【請求項１４】
ジエステルの反応体エステル基の、ポリアミンの反応体の第１アミン基に対する比が約０．９５：１．１〜１．１：０．９５である、請求項１３に記載の方法。
【請求項１５】
ポリアミドが水溶液の形態である、請求項１４に記載の方法。
【請求項１６】
ポリアミドの水溶液中の最終濃度が約１重量％よりも高い、請求項１５に記載の方法。
【請求項１７】
ポリアミドの水溶液中の最終濃度が約４０重量％よりも高い、請求項１６に記載の方法。
【請求項１８】
ポリアミドが約１．２〜５．０の分子量多分散性（Ｍｗ／Ｍｎ）を有する、請求項１３に記載の方法。
【請求項１９】
ポリアミドが約１０００〜６００００ダルトンの分子量（Ｍｗ）を有する、請求項１８に記載の方法。
【請求項２０】
ポリアミドが水溶性又は水不溶性である、請求項１９に記載の方法。
【請求項２１】
水溶性ポリアミドが、ポリ（ジエチレントリアミンアジパミド）、ポリ（ジエチレントリアミングルタルアミド）、ポリ（ジエチレントリアミンスクシンアミド）、ポリ（ジエチレントリアミンマロンアミド）、ポリ（ジエチレントリアミンオキサルアミド）、ポリ（ジエチレントリアミンフマルアミド）、ポリ（ジエチレントリアミンフェニルマロンアミド）、ポリ（ジエチレントリアミンマレアミド）、ポリ（トリエチレンテトラアミンアジパミド）、ポリ（トリエチレンテトラアミングルタルアミド）、ポリ（トリエチレンテトラアミンスクシンアミド）、ポリ（トリエチレンテトラアミンマロンアミド）、ポリ（トリエチレンテトラアミンオキサルアミド）、ポリ（テトラエチレンペンタアミンアジパミド）、ポリ（テトラエチレンペンタアミングルタルアミド）、ポリ（テトラエチレンペンタアミンスクシンアミド）、ポリ（テトラエチレンペンタアミンマロンアミド）、ポリ（テトラエチレンペンタアミンオキサルアミド）、ポリ（ビス（ヘキサメチレン）トリアミンアジパミド）、ポリ（ビス（ヘキサメチレン）トリアミングルタルアミド）、ポリ（ビス（ヘキサメチレン）トリアミンスクシンアミド）、ポリ（ビス（ヘキサメチレン）トリアミンマロンアミド）、ポリ（ビス（ヘキサメチレン）トリアミンオキサルアミド）、ポリ（トリエチレンアミンマロンアミド）、ポリ（テトラエチレンアミンマロンアミド）、またはこれらの混合物を含む、請求項２０に記載の方法。
【請求項２２】
水不溶性ポリアミドが、ポリ（エチレンアジパミド）、ポリ（エチレングルタルアミド）、ポリ（エチレンスクシンアミド）、ポリ（エチレンマロンマミド）、ポリ（エチレンオキサルアミド）、ポリ（ヘキサメチレンアジパミド）、又はこれらの混合物を含む、請求項２０に記載の方法。
【請求項２３】
ポリアミドを製造するための反応温度が約２４〜１３０℃である、請求項１９に記載の方法。
【請求項２４】
少なくとも１種の溶媒の存在下に反応させることを含む、請求項２３に記載の方法。
【請求項２５】
加水分解酵素を除去することをさらに含む、請求項２４に記載の方法。
【請求項２６】
ＲがＣ２〜Ｃ４アルキル基であり、Ｒ１がＣ１〜Ｃ２アルキル基であり、Ｒ２がＣ１〜Ｃ２アルキル基であり、Ｒ３がＣ２アルキル基であり、Ｒ４がＣ２アルキル基であり、ＸがＮＨであり、そしてｎが１であり；そして該方法が、約５０〜１００℃の反応温度を有し、そして実質的に溶媒を含まない、請求項１に記載の方法。
【請求項２７】
少なくとも１種のポリアミンと少なくとも１種のジエステルの酵素反応生成物であるポリアミドであって、請求項１〜２６のいずれか１項に記載の方法によって得られるポリアミド。
【請求項２８】
請求項１〜２６のいずれか１項に記載の方法によって得られる少なくとも１種のポリアミドをセルローススラリーに加えることを含む、セルロース製品の製造方法。
【請求項２９】
少なくとも１種のポリアミドと少なくとも１種のエピハロヒドリンとの反応生成物を含むポリアミド−エピハロヒドリン樹脂であって、ポリアミドが、請求項１〜２６のいずれか１項に記載の方法によって得られる少なくとも１種のポリアミンと少なくとも１種のジエステルとの酵素反応生成物である、ポリアミド−エピハロヒドリン樹脂。
【請求項３０】
請求項２９に記載の樹脂及び少なくとも１種の溶媒を含む、強化助剤組成物。
【請求項３１】
組成物がさらに加水分解酵素を含む、請求項３０に記載の組成物。
【請求項３２】
組成物が、水性の固体分散物又はエーロゾルの形態のものである、請求項３１に記載の組成物。
【請求項３３】
請求項３２の強化助剤を表面又はスラリーに施すことを含む、セルロール製品の製造方法。
【請求項３４】
請求項２９に記載の樹脂、及び少なくとも１種の非イオンポリマーを含む組成物。
【請求項３５】
請求項３４に記載の組成物を含むクレーピング接着剤。
【請求項３６】
セルロースウエブをクレープ付けするための方法であって、（１）請求項２９の少なくとも１種のポリアミド−エピハロヒドリン樹脂、及び（２）少なくとも１種の非イオン性ポリマーを、表面に施す工程を含む、前記の方法。
【手続補正２】
【補正対象書類名】明細書
【補正対象項目名】０１８６
【補正方法】変更
【補正の内容】
【０１８６】
前述の実施例は、前述の実施例において使用したものについて、一般的及び具体的に説明した本発明の構成及び／又は操作条件を置換することによって類似した成功をもって繰り返すことができる。前述の説明から、本技術の当業者は、容易に本発明の本質的特徴を確認することができ、そしてその精神及び範囲から逸脱することなく、種々の用途及び条件に適合させるために本発明の種々の変更及び修正をなし得る。
［本発明の態様］
［１］
ポリアミドの製造方法であって、
（１）少なくとも１種のジエステルと（２）少なくとも１種のポリアミンとを、加水分解酵素の存在下に反応させることを含み、該ジエステルが次の一般式
Ｒ１ＯＯＣ−Ｒ−ＣＯＯＲ２
又は
Ｒ１ＯＯＣ−ＣＯＯＲ２
（式中、Ｒはアルキル、ハロアルキル、アルキレン、アリール、アルアルキル、アルアルキレン、アルキルアリーレン、アリーレン、アルケニルまたはこれらの混合物の１種から選択されたＣ１〜Ｃ２０のヒドロカルビル基であり、Ｒ１及びＲ２はアルキル、ハロアルキル、アルキレン、アリール、アルアルキル、アルアルキレン、アルキルアリーレン、アリーレン、アルケニルまたはこれらの混合物から選択されたＣ１〜Ｃ２２のヒドロカルビル基であり、そしてＲ１及びＲ２は同じでも異なっていてもよい）を有し、
ポリアミンは次の一般式
Ｈ２Ｎ−Ｒ３−［Ｘ−Ｒ４］ｎ−ＮＨ２
（式中、Ｒ３及びＲ４は、アルキル、ハロアルキル、アルキレン、アリール、アルアルキル、アルアルキレン、アルキルアリーレン、アリーレン、アルケニルまたはこれらの混合物の１種から選択されたＣ１〜Ｃ６のヒドロカルビル基であり、Ｘはヘテロ原子又はヘテロ原子でない基の１種から選択されるか又は存在せず、ここでヘテロ原子でない基はアミン、チオール、カルボニル、カルボキシルを含む、又はアルカノール、アルキル、ハロアルキル、アルキレン、アリール、アルアルキル、アルアルキレン、アルキルアリーレン、アリーレン又はアルケニルの１種から選択されるＣ１〜Ｃ６ヒドロカルビルを含み、ｎは０〜４０であり、そしてＲ３及びＲ４は同じでも異なっていてもよい）を有し、そして
存在する加水分解酵素の量はジエステル及びポリアミンの全重量を基準として少なくとも約０．０１重量％である、
前記の方法。
［２］
ＲがＣ１〜Ｃ４アルキル基であり、Ｒ１がＣ１〜Ｃ２アルキル基であり、Ｒ２がＣ１〜Ｃ２アルキル基であり、Ｒ３がＣ２〜Ｃ６アルキル基であり、Ｒ４がＣ２〜Ｃ６アルキル基であり、ＸがＣＨ２、Ｏ、Ｓ又はＮＨであり、そしてｎが１〜５である、１に記載の方法。
［３］
ＲがＣ２〜Ｃ４アルキル基であり、Ｒ１がＣ１〜Ｃ２アルキル基であり、Ｒ２がＣ１〜Ｃ２アルキル基であり、Ｒ３がＣ２アルキル基であり、Ｒ４がＣ２アルキル基であり、ＸがＮＨであり、そしてｎが１である、２に記載の方法。
［４］
ジエステルが約１００〜１２００ダルトンの分子量範囲を有する、１に記載の方法。
［５］
ジエステルが約１００〜３００ダルトンの分子量範囲を有する、４に記載の方法。
［６］
ジエステルが、マロン酸ジアルキル、フマル酸ジアルキル、マレイン酸ジアルキル、アジピン酸ジアルキル、グルタル酸ジアルキル、コハク酸ジアルキル、蓚酸ジアルキル、フェニルマロン酸ジアルキル又はこれらの混合物を含む、４に記載の方法。
［７］
ポリアミンが、約４０〜１００００ダルトンの分子量範囲を有する、６に記載の方法。
［８］
ポリアミンが約４０〜２５００ダルトンの分子量範囲を有する、６に記載の方法。
［９］
ポリアミンが、ポリアルキルポリアミン、ポリアルケニルポリアミン、ポリアルアルキレンポリアミン、ポリアルキルアリーレンポリアミン、ポリアリーレンポリアミン又はこれらの混合物を含む、７に記載の方法。
［１０］
ポリアミンが、ジエチレントリアミン（ＤＥＴＡ）、トリエチレングリコールジアミン、エチレンジアミン（ＥＤＡ）、ビスヘキサメチレンジアミン（ＢＨＭＴ）、ヘキサメチレンジアミン（ＨＭＤＡ）、トリエチレンテトラミン（ＴＥＴＡ）、テトラエチレンペンタアミン（ＴＥＰＡ）、ジプロピレントリアミン（ＤＰＴＡ）、トリプロピレンテトラアミン（ＴＰＴＡ）、テトラプロピレンペンタアミン（ＴＰＰＡ）、Ｎ−メチル−ビス−（アミノプロピル）アミン（ＭＢＡＰＡ）、スペルミン、スペルミジン、１−フェニル−２，４−ペンタンジアミン、２−フェニル−１，３−プロパンジアミン、フェニレンジアミン又はこれらの混合物を含む、９に記載の方法。
［１１］
加水分解酵素が遊離か又は固定されており、そしてリパーゼ、エステラーゼ又はプロテアーゼを含む、９に記載の方法。
［１２］
加水分解酵素がジエステル及びポリアミンの全重量を基準として約０．０１〜１０重量％である、１１に記載の方法。
［１３］
加水分解酵素がジエステル及びポリアミンの全重量を基準として約０．１〜５重量％である、１２に記載の方法。
［１４］
加水分解酵素がジエステル及びポリアミンの全重量を基準として約０．５〜３重量％である、１３に記載の方法。
［１５］
加水分解酵素が天然又は合成の原料から得られる、１１に記載の方法。
［１６］
天然の原料が、動物、植物、バクテリア、酵母、真菌又はウイルスを含む、１５に記載の方法。
［１７］
天然の原料が、Ｃａｎｄｉｄａ種、Ｐｓｅｕｄｏｍｏｎａｓ種、又はＭｕｃｏｒ種を含む、１６に記載の方法。
［１８］
天然の原料が、Ｃａｎｄｉｄａ ａｎｔａｒｃｔｉｃａ、Ｐｓｅｕｄｏｍｏｎａｓ ｆｌｕｏｒｅｓｃｅｎｓ、又はＭｕｃｏｒ ｍｉｅｈｅｉを含む、１７に記載の方法。
［１９］
合成の原料がペプチドシンセサイザー又は発現ベクターを含む、１５に記載の方法。
［２０］
ジエステルの反応体エステル基の、ポリアミンの反応体の第１アミン基に対する比が約０．８：２．０〜２．０：０．８である、１１に記載の方法。
［２１］
ジエステルの反応体エステル基の、ポリアミンの反応体の第１アミン基に対する比が約０．９５：１．１〜１．１：０．９５である、２０に記載の方法。
［２２］
ポリアミドが水溶液の形態である、２１に記載の方法。
［２３］
ポリアミドの水溶液中の最終濃度が約１重量％よりも高い、２２に記載の方法。
［２４］
ポリアミドの水溶液中の最終濃度が約４０重量％よりも高い、２３に記載の方法。
［２５］
ポリアミドが約１．２〜５．０の分子量多分散性（Ｍｗ／Ｍｎ）を有する、２０に記載の方法。
［２６］
ポリアミドが約２．２〜３．０の分子量多分散性（Ｍｗ／Ｍｎ）を有する、２５に記載の方法。
［２７］
ポリアミドが約１０００〜６００００ダルトンの分子量（Ｍｗ）を有する、２５に記載の方法。
［２８］
ポリアミドが約４０００〜１２０００ダルトンの分子量（Ｍｗ）を有する、２７に記載の方法。
［２９］
ポリアミドが水溶性又は水不溶性である、２７に記載の方法。
［３０］
水溶性ポリアミドが、ポリ（ジエチレントリアミンアジパミド）、ポリ（ジエチレントリアミングルタルアミド）、ポリ（ジエチレントリアミンスクシンアミド）、ポリ（ジエチレントリアミンマロンアミド）、ポリ（ジエチレントリアミンオキサルアミド）、ポリ（ジエチレントリアミンフマルアミド）、ポリ（ジエチレントリアミンフェニルマロンアミド）、ポリ（ジエチレントリアミンマレアミド）、ポリ（トリエチレンテトラアミンアジパミド）、ポリ（トリエチレンテトラアミングルタルアミド）、ポリ（トリエチレンテトラアミンスクシンアミド）、ポリ（トリエチレンテトラアミンマロンアミド）、ポリ（トリエチレンテトラアミンオキサルアミド）、ポリ（テトラエチレンペンタアミンアジパミド）、ポリ（テトラエチレンペンタアミングルタルアミド）、ポリ（テトラエチレンペンタアミンスクシンアミド）、ポリ（テトラエチレンペンタアミンマロンアミド）、ポリ（テトラエチレンペンタアミンオキサルアミド）、ポリ（ビス（ヘキサメチレン）トリアミンアジパミド）、ポリ（ビス（ヘキサメチレン）トリアミングルタルアミド）、ポリ（ビス（ヘキサメチレン）トリアミンスクシンアミド）、ポリ（ビス（ヘキサメチレン）トリアミンマロンアミド）、ポリ（ビス（ヘキサメチレン）トリアミンオキサルアミド）、ポリ（トリエチレンアミンマロンアミド）、ポリ（テトラエチレンアミンマロンアミド）、またはこれらの混合物を含む、２９に記載の方法。
［３１］
水不溶性ポリアミドが、ポリ（エチレンアジパミド）、ポリ（エチレングルタルアミド）、ポリ（エチレンスクシンアミド）、ポリ（エチレンマロンマミド）、ポリ（エチレンオキサルアミド）、ポリ（ヘキサメチレンアジパミド）、又はこれらの混合物を含む、２９に記載の方法。
［３２］
ポリアミドを製造するための反応温度が約２４〜１３０℃である、２７に記載の方法。
［３３］
ポリアミドを製造するための反応温度が約５０〜１００℃である、３２に記載の方法。
［３４］
実質的に溶媒を含まずに反応させることを含む、３２に記載の方法。
［３５］
少なくとも１種の溶媒の存在下に反応させることを含む、３２に記載の方法。
［３６］
少なくとも１種の溶媒が、メタノール、エチレングリコール、グリセロール、エタノール、ｔ−ブタノール、イソプロパノール、水／ＮａＣｌ、水／Ｎａ２ＳＯ４、水／ＮａＮＯ３、水／Ｎａ３ＰＯ４、水／ＭＨ４Ｃｌ、水／（ＮＨ４）３ＳＯ４、水／ＮＨ４ＮＯ３、水／（ＮＨ４）３ＰＯ４、又はこれらの混合物を含む、３５に記載の方法。
［３７］
加水分解酵素を除去することをさらに含む、３２に記載の方法。
［３８］
加水分解酵素をさらに変性することを含む、３２に記載の方法。
［３９］
ＲがＣ２〜Ｃ４アルキル基であり、Ｒ１がＣ１〜Ｃ２アルキル基であり、Ｒ２がＣ１〜Ｃ２アルキル基であり、Ｒ３がＣ２アルキル基であり、Ｒ４がＣ２アルキル基であり、ＸがＮＨであり、そしてｎが１であり；そして該方法が、約５０〜１００℃の反応温度を有し、そして実質的に溶媒を含まない、１に記載の方法。
［４０］
Ｒが−ＣＨ２−ＣＨ２−ＣＨ２−ＣＨ２−であり、Ｒ１はＣＨ３であり、そしてＲ２はＣＨ３であり、
ポリアミドが加水分解酵素の存在下に製造され、酵素が酵母Ｃａｎｄｉｄａ ａｎｔａｒｃｔｉｃａから誘導されたリパーゼであり、
酵素は固定されており、
酵素はジエステル及びポリアミンの全重量を基準として約０．５〜３重量％である、３９に記載の方法。
［４１］
加水分解酵素を除去することをさらに含む、４０に記載の方法。
［４２］
加水分解酵素を変性することをさらに含む、４０に記載の方法。
［４３］
ジエステルの反応体エステル基のポリアミンの反応体第１アミン基に対するモル比が約１：１．０１〜１：２である、２０に記載の方法。
［４４］
ジエステルの反応体エステル基のポリアミンの反応体第１アミン基に対するモル比が約１：１．０３〜１：１．０６である、４３に記載の方法。
［４５］
少なくとも１種のポリアミンと少なくとも１種のジエステルの酵素反応生成物であるポリアミドであって、
ポリアミドが一般式
［ＮＨＣＯ−Ｒ−ＣＯＮＨ−（ＣＨ２）ｋ−（Ａ）］ｍ、又は
［ＮＨＣＯ−ＣＯＮＨ−（ＣＨ２）ｋ−（Ａ）］ｍ
｛式中、Ａは［Ｘ−（ＣＨ２）ｋ］ｎ、又は
【化１】
2004503665.tif 000001
又は
【化２】
2004503665.tif 000002
（Ａが［Ｘ−（ＣＨ２）ｋ］ｎであるときは、Ｘはヘテロ原子又はヘテロ原子でない基の１種から選択されるか又は存在せず、ヘテロ原子でない基はアミン、チオール、カルボニル、カルボキシルを含むか、又はアルカノール、アルキル、ハロアルキル、アルキレン、アリール、アルアルキル、アルアルキレン、アルキルアリーレン、アリーレン又はアルケニルの１種から選択されるＣ１〜Ｃ６ヒドロカルビル基を含み、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは０〜４０であり、ｋは１〜６であり、そしてｍは５に等しいか又は５より大きく、
Ａが
【化３】
2004503665.tif 000003
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しいか又は５より大きく、そして
Ａが
【化４】
2004503665.tif 000004
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しい又は５より大きい）」を有する、前記のポリアミド。
［４６］
ポリアミドが
［ＮＨＣＯ−Ｒ−ＣＯＮＨ−（ＣＨ２）ｋ−（Ｘ−（ＣＨ２）ｋ）ｎ］ｍ
（Ｒが、ＣＨ２ＣＨ２ＣＨ２ＣＨ２−であるときは、ＸはＯであり、ｎは３であり、ｋは２であり、そしてｍは５より大きく、又は
Ｒが、ＣＨ２−であるときは、ＸはＮＨであり、ｎは１であり、ｋは２であり、そしてｍは５より大きく、又は
Ｒが、ＣＨ（Ｃ６Ｈ５）−であるときは、ＸはＮＨであり、ｎは１であり、ｋは２であり、そしてｍは５より大きく、又は
Ｒが、ＣＨ＝ＣＨ−であるときは、ＸはＮＨであり、ｋは２であり、ｎは１であり、そしてｍは５より大きい）
である、４５に記載のポリアミド。
［４７］
ポリアミドが
［ＮＨＣＯ−ＣＯＮＨ−（ＣＨ２）ｋ−（Ｘ−（ＣＨ２）ｋ）］ｍ
（ＸがＯであるときは、ｎは３であり、ｋは２であり、そしてｍは５より大きく、又は
ＸがＮＨであり、ｎは１であり、ｋは２であり、そしてｍは５より大きい）
である、４５に記載のポリアミド。
［４８］
ポリアミドが
【化５】
2004503665.tif 000005
（Ｒが、ＣＨ２−であるときは、ｋは２であり、ｎは１であり、そしてｍは５より大きく、又は
Ｒが、ＣＨ（Ｃ６Ｈ５）−であるときは、ｋは２であり、ｎは１であり、そしてｍは５より大きく、又は
Ｒが、ＣＨ＝ＣＨ−であるときは、ｋは２であり、ｎは１であり、そしてｍは５より大きい）
である、４５に記載のポリアミド。
［４９］
ポリアミドが
【化６】
2004503665.tif 000006
（ｋは２であり、ｎは１であり、そしてｍは５より大きい）
である、４５に記載の方法。
［５０］
ポリアミドが
【化７】
2004503665.tif 000007
（Ｒが、ＣＨ２であるときは、ｋは２であり、ｎは１であり、そしてｍは５より大きく、又は
Ｒが、ＣＨ（Ｃ６Ｈ５）−であるときは、ｋは２であり、ｎは１であり、そしてｍは５より大きく、又は
Ｒが、ＣＨ＝ＣＨ−であるときは、ｋは２であり、ｎは１であり、そしてｍは５より大きい）
である、４５に記載のポリアミド。
［５１］
ポリアミドが
【化８】
2004503665.tif 000008
（ｋは２であり、ｎは１であり、そしてｍは５より大きい）である、４５に記載のポリアミド。
［５２］
ポリアミドが、少なくとも１種のジエステルの残留物及び少なくとも１種のポリアミンの残留物を含む、４５に記載のポリアミド。
［５３］
ジエステルが約１００〜１２００ダルトンの分子量平均を有する、５２に記載のポリアミド。
［５４］
ジエステルが約１００〜３００ダルトンの分子量範囲を有する、５３に記載のポリアミド。
［５５］
ジエステルが、マロン酸ジアルキル、フマル酸ジアルキル、マレイン酸ジアルキル、アジピン酸ジアルキル、グルタル酸ジアルキル、コハク酸ジアルキル、蓚酸ジアルキル、フェニルマロン酸ジアルキル又はこれらの混合物を含む、５３に記載のポリアミド。
［５６］
ポリアミンが、約４０〜１００００ダルトンの分子量範囲を有する、５５に記載のポリアミド。
［５７］
ポリアミンが約４０〜２５００ダルトンの分子量範囲を有する、５６に記載のポリアミド。
［５８］
ポリアミンが、ポリアルキルポリアミン、ポリアルケニルポリアミン、ポリアルアルキレンポリアミン、ポリアルキルアリーレンポリアミン、ポリアリーレンポリアミン又はこれらの混合物を含む、５６に記載のポリアミド。
［５９］
ポリアミンが、ジエチレントリアミン、トリエチレングリコールジアミン、エチレンジアミン（ＥＤＡ）、ビスヘキサメチレンジアミン（ＢＨＭＴ）、ヘキサメチレンジアミン（ＨＭＤＡ）、トリエチレンテトラアミン（ＴＥＴＡ）、テトラエチレンペンタアミン（ＴＥＰＡ）、ジプロピレントリアミン（ＤＰＴＡ）、トリプロピレンテトラアミン（ＴＰＴＡ）、テトラプロピレンペンタアミン（ＴＰＰＡ）、Ｎ−メチル−ビス−（アミノプロピル）アミン（ＭＢＡＰＡ）、スペルミン、スペルミジン、１−フェニル−２，４−ペンタンジアミン、２−フェニル−１，３−プロパンジアミン、フェニレンジアミン又はこれらの混合物を含む、５８に記載のポリアミド。
［６０］
ジエステルの反応体エステル基の、ポリアミンの第１アミン基に対する比が約０．８：２．０〜２．０〜０．８である、５８に記載のポリアミド。
［６１］
ジエステルの反応体エステル基の、ポリアミンの反応体第１アミン基に対する比が約０．９５：１．１〜１．１：０．９５である、６０に記載のポリアミド。
［６２］
ポリアミドが水溶液中にある、６０に記載のポリアミド。
［６３］
ポリアミドの水溶液中の最終濃度が約１重量％よりも高い、６２に記載のポリアミド。
［６４］
ポリアミドの水溶液中の最終濃度が約４０重量％よりも高い、６３に記載のポリアミド。
［６５］
ポリアミドが約１．２〜５．０の分子量多分散性（Ｍｗ／Ｍｎ）を有する、６０に記載のポリアミド。
［６６］
ポリアミドが約２．２〜３．０の分子量多分散性（Ｍｗ／Ｍｎ）を有する、６５に記載のポリアミド。
［６７］
ポリアミドが約１０００〜６００００ダルトンの分子量（Ｍｗ）を有する、６５に記載のポリアミド。
［６８］
ポリアミドが約４０００〜１２０００ダルトンの分子量（Ｍｗ）を有する、６７に記載のポリアミド。
［６９］
ポリアミドが水溶性又は水不溶性である、６７に記載のポリアミド。
［７０］
水溶性ポリアミドが、ポリ（ジエチレントリアミンアジパミド）、ポリ（ジエチレントリアミングルタルアミド）、ポリ（ジエチレントリアミンスクシンアミド）、ポリ（ジエチレントリアミンマロンアミド）、ポリ（ジエチレントリアミンオキサルアミド）、ポリ（ジエチレントリアミンフマルアミド）、ポリ（ジエチレントリアミンフェニルマロンアミド）、ポリ（ジエチレントリアミンマレアミド）、ポリ（トリエチレンテトラアミンアジパミド）、ポリ（トリエチレンテトラアミングルタルアミド）、ポリ（トリエチレンテトラアミンスクシンアミド）、ポリ（トリエチレンテトラアミンマロンアミド）、ポリ（トリエチレンテトラアミンオキサルアミド）、ポリ（テトラエチレンペンタアミンアジパミド）、ポリ（テトラエチレンペンタアミングルタルアミド）、ポリ（テトラエチレンペンタアミンスクシンアミド）、ポリ（テトラエチレンペンタアミンマロンアミド）、ポリ（テトラエチレンペンタアミンオキサルアミド）、ポリ（ビス（ヘキサメチレン）トリアミンアジパミド）、ポリ（ビス（ヘキサメチレン）トリアミングルタルアミド）、ポリ（ビス（ヘキサメチレン）トリアミンスクシンアミド）、ポリ（ビス（ヘキサメチレン）トリアミンマロンアミド）、ポリ（ビス（ヘキサメチレン）トリアミンオキサルアミド）、ポリ（トリエチレンアミンマロンアミド）、ポリ（テトラエチレンアミンマロンアミド）、またはこれらの混合物を含む、６９に記載のポリアミド。
［７１］
水不溶性ポリアミドが、ポリ（エチレンアジパミド）、ポリ（エチレングルタルアミド）、ポリ（エチレンスクシンアミド）、ポリ（エチレンマロンマミド）、ポリ（エチレンオキサルアミド）、ポリ（ヘキサメチレンアジパミド）、又はこれらの混合物を含む、６９に記載のポリアミド。
［７２］
ポリアミドを製造するための反応温度が約２４〜１３０℃である、６７に記載のポリアミド。
［７３］
ポリアミドを製造するための反応温度が約５０〜１００℃である、７２に記載の方法。
［７４］
ポリアミドが式
［ＮＨＣＯ−Ｒ−ＣＯＮＨ−（ＣＨ２）ｋ−（Ｘ−（ＣＨ２）ｋ）ｎ］ｍ
又は
【化９】
2004503665.tif 000009
又は
【化１０】
2004503665.tif 000010
を有し、
ポリアミドが式、
［ＮＨＣＯ−Ｒ−ＣＯＮＨ−（ＣＨ２）ｋ−（Ｘ−（ＣＨ２）ｋ）ｎ］ｍ
を有するときは、
Ｒは−ＣＨ２ＣＨ２ＣＨ２ＣＨ２−、−ＣＨ２−、−ＣＨ（Ｃ６Ｈ５）−、又は−ＣＨ＝ＣＨ−であり
（Ｒが、−ＣＨ２ＣＨ２ＣＨ２ＣＨ２−であるときは、ＸはＯであり、ｎは３であり、ｋは２であり、そしてｍは５より大きく、又は
Ｒが、−ＣＨ２−であるときは、ＸはＮＨであり、ｎは１であり、ｋは２であり、そしてｍは５より大きく、又は
Ｒが、−ＣＨ（Ｃ６Ｈ５）−であるときは、ＸはＮＨであり、ｎは１であり、ｋは２であり、そしてｍは５より大きい）
Ｒが−ＣＨ＝ＣＨ−であるときは、ＸはＮＨであり、ｎは１であり、ｋは２であり、そしてｍは５より大きい）
ポリアミドが式
【化１１】
2004503665.tif 000011
であるときは、
Ｒは−ＣＨ２−、−ＣＨ（Ｃ６Ｈ５）−、又は−ＣＨ＝ＣＨ−であり
Ｒが、−ＣＨ２−であるときは、ｎは１であり、ｋは２であり、そしてｍは５より大きく、又は
Ｒが、−ＣＨ（Ｃ６Ｈ５）−であるときは、ｎは１であり、ｋは２であり、そしてｍは５より大きい）
Ｒが−ＣＨ＝ＣＨ−であるときは、ｎは１であり、ｋは２であり、そしてｍは５より大きく、
ポリアミドが式
【化１２】
2004503665.tif 000012
であるときは、
Ｒは−ＣＨ２−、−ＣＨ（Ｃ６Ｈ５）−、又は−ＣＨ＝ＣＨ−であり
Ｒが、−ＣＨ２−であるときは、ｎは１であり、ｋは２であり、そしてｍは５より大きく、又は
Ｒが、−ＣＨ（Ｃ６Ｈ５）−であるときは、ｎは１であり、ｋは２であり、そしてｍは５より大きい）
Ｒが−ＣＨ＝ＣＨ−であるときは、ｎは１であり、ｋは２であり、そしてｍは５より大きい、
４５に記載のポリアミド。
［７５］
ポリアミドが式
［ＮＨＣＯ−ＣＯＮＨ−（ＣＨ２）ｋ−（Ｘ−（ＣＨ２）ｋ）ｎ］ｍ
又は
【化１３】
2004503665.tif 000013
又は
【化１４】
2004503665.tif 000014
を有し、
ポリアミドが式、
［ＮＨＣＯ−ＣＯＮＨ−（ＣＨ２）ｋ−（Ｘ−（ＣＨ２）ｋ）ｎ］ｍ
を有するときは、
ＸはＯ又はＮＨであり、
ＸがＯであるときは、ｎは３であり、ｋは２であり、そしてｍは５より大きく、又は
ＸがＮＨであるときは、ｎは１であり、ｋは２であり、そしてｍは５より大きく、又は
ポリアミドが
【化１５】
2004503665.tif 000015
であるときは、ｋは２であり、ｎは１であり、そしてｍは５より大きく、又は
ポリアミドが
【化１６】
2004503665.tif 000016
であるときは、ｋは２であり、ｎは１であり、そしてｍは５より大きい、
４５に記載のポリアミド。
［７６］
ポリアミドが、約２．２〜３．０の多分散性、約４０００〜１２０００ダルトンの分子量範囲、ジエステルの反応体エステル基：ポリアミンの反応体第１アミンのモル比約０．９５：１．１〜１．１：０．９５を有し、そしてポリアミドの水溶液中の最終濃度が約４０重量％より大きく、
ジエステルがマロン酸ジメチル、フマル酸ジメチル、フェニルマロン酸ジメチル又はこれらの混合物を含み、
ポリアミンが、トリエチレングリコールジアミン、エチレンジアミン（ＥＤＡ）、ビス（ヘキサメチレントリアミン）（ＢＨＭＴ）、ヘキサメチレンジアミン（ＨＭＤＡ）、トリエチレンテトラミン（ＴＥＴＡ）、テトラエチレンペンタアミン（ＴＥＰＡ）、ジプロピレントリアミン（ＤＰＴＡ）、トリプロピレンテトラアミン（ＴＰＴＡ）、テトラプロピレンペンタアミン（ＴＰＰＡ）、Ｎ−メチル−ビス−（アミノプロピル）アミン（ＭＢＡＰＡ）、スペルミン、スペルミジン、１−フェニル−２，４−ペンタンジアミン、２−フェニル−１，３−プロパンジアミン、フェニレンジアミン又はこれらの混合物を含む、
７４に記載のポリアミド。
［７７］
加水分解酵素をさらに含む、４５に記載のポリアミド。
［７８］
存在する加水分解酵素の量がポリアミドの約２重量％に等しいか又はそれ未満である、７７に記載の方法。
［７９］
ポリアミドがさらに加水分解酵素を含む、７４に記載の方法。
［８０］
存在する加水分解酵素の量がポリアミドの約２重量％に等しいか又はそれ未満である、７９に記載の方法。
［８１］
ポリアミドがさらに加水分解酵素を含む、７５に記載の方法。
［８２］
存在する加水分解酵素の量がポリアミドの約２重量％に等しいか又はそれ未満である、８１に記載の方法。
［８３］
ジエステルの反応体エステル基のポリアミンの反応体第１アミン基に対するモル比が約１：１．０１〜１：２である、６０に記載のポリアミド。
［８４］
ジエステルの反応体エステル基のポリアミンの反応体第１アミン基に対するモル比が約１：１．０３〜１：１．０６である、６３に記載のポリアミド。
［８５］
少なくとも１種のポリアミドを含むセルローススラリーであって、ポリアミドが少なくとも１種のポリアミンと少なくとも１種のジエステルとの酵素反応生成物であり、
ポリアミドが一般式
［ＮＨＣＯ−Ｒ−ＣＯＮＨ−（ＣＨ２）ｋ−（Ａ）］ｍ、又は
［ＮＨＣＯ−ＣＯＮＨ−（ＣＨ２）ｋ−（Ａ）］ｍ
｛式中、Ａは［Ｘ−（ＣＨ２）ｋ］ｎ、又は
【化１７】
2004503665.tif 000017
又は
【化１８】
2004503665.tif 000018
（Ａが［Ｘ−（ＣＨ２）ｋ］ｎであるときは、Ｘはヘテロ原子又はヘテロ原子でない基の１種から選択されるか又は存在せず、ヘテロ原子でない基はアミン、チオール、カルボニル、又はカルボキシルを含むか、又はアルカノール、アルキル、ハロアルキル、アルキレン、アリール、アルアルキル、アルアルキレン、アルキルアリーレン、アリーレン又はアルケニルの１種から選択されるＣ１〜Ｃ６ヒドロカルビル基を含み、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは０〜４０であり、ｋは１〜６であり、そしてｍは５に等しいか又は５より大きく、
Ａが
【化１９】
2004503665.tif 000019
であるときは、Ｒはアルキル、ハロアルキル、アルキレン、アリール、アルアルキル、アルアルキレン、アルキルアリーレン、アリーレン、アルケニル又はこれらの混合物の１種から選択されるか選択されないＣ１〜Ｃ２０ヒドロカルビル基であり、ｎは１〜６であり、ｋは１〜６であり、ｍは５に等しいか又は５より大きく、そして
Ａが
【化２０】
2004503665.tif 000020
であるときは、Ｒはアルキル、ハロアルキル、アルキレン、アリール、アルアルキル、アルアルキレン、アルキルアリーレン、アリーレン、アルケニル又はこれらの混合物の１種から選択されるか選択されないＣ１〜Ｃ２０ヒドロカルビル基であり、ｎは１〜６であり、ｋは１〜６であり、ｍは５に等しいか又は５より大きい）である｝を有する、前記のスラリー。
［８６］
ポリアミドが約１．２〜５．０の分子量多分散性を有する、８５に記載のセルローススラリー。
［８７］
ポリアミドが約１０００〜６００００ダルトンの分子量範囲を有する、８６に記載のセルローススラリー。
［８８］
ポリアミドが、少なくとも１種のジエステル、少なくとも１種のポリアミン、及び少なくとも１種の加水分解酵素の酵素反応生成物であり、
ここでジエステルはマロン酸ジアルキル、フマル酸ジアルキル、マレイン酸ジアルキル、蓚酸ジアルキル、フェニルマロン酸ジアルキル、アジピン酸ジアルキル、コハク酸ジアルキル、グルタル酸ジアルキル、又はこれらの混合物を含み、
ポリアミンが、ジエチレントリアミン、トリエチレングリコールジアミン、エチレンジアミン（ＥＤＡ）、ビスヘキサメチレンジアミン（ＢＨＭＴ）、ヘキサメチレンジアミン（ＨＭＤＡ）、トリエチレンテトラアミン（ＴＥＴＡ）、テトラエチレンペンタアミン（ＴＥＰＡ）、ジプロピレントリアミン（ＤＰＴＡ）、トリプロピレンテトラアミン（ＴＰＴＡ）、テトラプロピレンペンタアミン（ＴＰＰＡ）、Ｎ−メチル−ビス−（アミノプロピル）アミン（ＭＢＡＰＡ）、スペルミン、スペルミジン、１−フェニル−２，４−ペンタンジアミン、２−フェニル−１，３−プロパンジアミン、フェニレンジアミン又はこれらの混合物を含み、
加水分解酵素がリパーゼ、エステラーゼ、プロテアーゼ、又はこれらの混合物を含み、
スラリーがセルロース繊維、充填剤、凝固剤、凝集剤、クレー、二酸化チタン、金属シリケート、又は炭酸カルシウムの１種を含むか又はいずれも含まない、８７に記載のセルローススラリー。
［８９］
加水分解酵素をさらに含む、８８に記載のセルローススラリー。
［９０］
存在する加水分解酵素の量がポリアミドの約２重量％いん等しいかまたはそれ未満である、８９に記載のセルローススラリー。
［９１］
少なくとも１種のポリアミドをセルローススラリーに加えることを含む、セルロース製品の製造方法であって、ポリアミドが少なくとも１種のポリアミンと少なくとも１種のジエステルの酵素反応生成物であり、
ポリアミドが一般式
［ＮＨＣＯ−Ｒ−ＣＯＮＨ−（ＣＨ２）ｋ−（Ａ）］ｍ、又は
［ＮＨＣＯ−ＣＯＮＨ−（ＣＨ２）ｋ−（Ａ）］ｍ
｛式中、Ａは［Ｘ−（ＣＨ２）ｋ］ｎ、又は
【化２１】
2004503665.tif 000021
又は
【化２２】
2004503665.tif 000022
（Ａが［Ｘ−（ＣＨ２）ｋ］ｎであるときは、Ｘはヘテロ原子又はヘテロ原子でない基の１種から選択されるか又は存在せず、ヘテロ原子でない基はアミン、チオール、カルボニル、カルボキシルを含むか、又はアルカノール、アルキル、ハロアルキル、アルキレン、アリール、アルアルキル、アルアルキレン、アルキルアリーレン、アリーレン又はアルケニルの１種から選択されるＣ１〜Ｃ６ヒドロカルビル基を含み、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは０〜４０であり、ｋは１〜６であり、そしてｍは５に等しいか又は５より大きいり、
Ａが
【化２３】
2004503665.tif 000023
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しいか又は５より大きく、そして
Ａが
【化２４】
2004503665.tif 000024
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しいか又は５より大きい）である｝を有する、前記の方法。
［９２］
ポリアミドが約１．２〜５．０の分子量多分散性を有する、９１に記載の方法。
［９３］
ポリアミドが約１０００〜６００００ダルトンの分子量範囲を有する、９２に記載の方法。
［９４］
セルローススラリーが少なくとも１種の添加剤を含み、該添加剤が、セルロース繊維、充填剤、凝固剤、凝集剤、湿潤強度又は乾燥強度増強用結合剤、歩留り向上剤、界面活性剤、サイズ剤、化学的柔軟剤、クレー、二酸化チタン、金属シリケート、及び炭酸カルシウムの少なくとも１種を含む、９３に記載の方法。
［９５］
９４に記載のセルロース製品。
［９６］
加水分解酵素をさらに含む、９５に記載のセルロース製品。
［９７］
加水分解酵素の量が、ポリアミドの２重量％に等しいか又はそれ未満である、９６に記載のセルロース製品。
［９８］
セルロース繊維及びポリアミンの少なくとも１種の残留物を含むセルロース製品であって、
ポリアミドが少なくとも１種のポリアミンと少なくとも１種のジエステルの酵素反応生成物であり、
ポリアミドが一般式
［ＮＨＣＯ−Ｒ−ＣＯＮＨ−（ＣＨ２）ｋ−（Ａ）］ｍ、又は
［ＮＨＣＯ−ＣＯＮＨ−（ＣＨ２）ｋ−（Ａ）］ｍ
｛式中、Ａは［Ｘ−（ＣＨ２）ｋ］ｎ、又は
【化２５】
2004503665.tif 000025
又は
【化２６】
2004503665.tif 000026
である
（Ａが［Ｘ−（ＣＨ２）ｋ］ｎであるときは、Ｘはヘテロ原子又はヘテロ原子でない基の１種から選択されるか又は存在せず、ヘテロ原子でない基はアミン、チオール、カルボニル、カルボキシルを含むか、又はアルカノール、アルキル、ハロアルキル、アルキレン、アリール、アルアルキル、アルアルキレン、アルキルアリーレン、アリーレン又はアルケニルの１種から選択されるＣ１〜Ｃ６ヒドロカルビル基を含み、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは０〜４０であり、ｋは１〜６であり、そしてｍは５に等しいか又は５より大きいり、
Ａが
【化２７】
2004503665.tif 000027
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しいか又は５より大きく、そして
Ａが
【化２８】
2004503665.tif 000028
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しいか又は５より大きい）｝を有する、前記のセルロース製品。
［９９］
ポリアミドが約１．２〜５．０の分子量多分散性を有する、９８に記載のセルロース製品。
［１００］
ポリアミドが約２．２〜３．０の分子量多分散性を有する、９９に記載のセルロース製品。
［１０１］
ポリアミドが約１０００〜６００００ダルトンの分子量範囲を有する、９９に記載のセルロース製品。
［１０２］
ポリアミドが約４０００〜１２０００ダルトンの分子量範囲を有する、１０１に記載のセルロース製品。
［１０３］
さらにポリアミド−エピクロロヒドリン樹脂を含む、９７に記載のセルロース製品。
［１０４］
ポリアミド−エピハロヒドリン樹脂が紙を基準として約１〜０．００５重量％存在する、１０３に記載のセルロース製品。
［１０５］
さらに非イオンポリマーを含む、９８に記載のセルロース製品。
［１０６］
非イオン性ポリマーが紙を基準として約１〜約０．００５重量％存在する、１０５に記載のセルロース製品。
［１０７］
少なくとも１種のポリアミドと少なくとも１種のエピハロヒドリンとの反応生成物を含むポリアミド−エピハロヒドリン樹脂であって、ポリアミドが少なくとも１種のポリアミンと少なくとも１種のジエステルとの酵素反応生成物であり、
ポリアミドが一般式
［ＮＨＣＯ−Ｒ−ＣＯＮＨ−（ＣＨ２）ｋ−（Ａ）］ｍ、又は
［ＮＨＣＯ−ＣＯＮＨ−（ＣＨ２）ｋ−（Ａ）］ｍ
｛式中、Ａは［Ｘ−（ＣＨ２）ｋ］ｎ、又は
【化２９】
2004503665.tif 000029
又は
【化３０】
2004503665.tif 000030
（Ａが［Ｘ−（ＣＨ２）ｋ］ｎであるときは、Ｘはヘテロ原子又はヘテロ原子でない基の１種から選択されるか又は存在せず、ヘテロ原子でない基はアミン、チオール、カルボニル、カルボキシルを含むか、又はアルカノール、アルキル、ハロアルキル、アルキレン、アリール、アルアルキル、アルアルキレン、アルキルアリーレン、アリーレン又はアルケニルの１種から選択されるＣ１〜Ｃ６ヒドロカルビル基を含み、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは０〜４０であり、ｋは１〜６であり、そしてｍは５に等しいか又は５より大きく、
Ａが
【化３１】
2004503665.tif 000031
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しいか又は５より大きく、そして
Ａが
【化３２】
2004503665.tif 000032
であるときは、Ｒはアルキル、ハロアルキル、アルキレン、アリール、アルアルキル、アルアルキレン、アルキルアリーレン、アリーレン、アルケニル又はこれらの混合物の１種から選択されるＣ１〜Ｃ２０ヒドロカルビル基であり、ｎは１〜６であり、ｋは１〜６であり、ｍは５に等しいか又は５より大きい）」を有する、前記のポリアミド樹脂。
［１０８］
さらに加水分解酵素を含む、１０７に記載の樹脂。
［１０９］
存在する加水分解酵素がポリアミドの２重量％に等しいか又はそれ未満である、１０８に記載の樹脂。
［１１０］
エピハロヒドリン：ポリアミドの第２アミンのモル比が約０．０２：１〜２：１である、１０７に記載の樹脂。
［１１１］
エピハロヒドリン：ポリアミドの第２アミンのモル比が約０．５：１〜１．５：１である、１１０に記載の樹脂。
［１１２］
ポリアミド−エピハロヒドリン樹脂が約４０００〜約２００００００ダルトンの分子量範囲を有する、１１０に記載の樹脂。
［１１３］
ポリアミド−エピハロヒドリン樹脂が約１００００〜約１０００００ダルトンの分子量範囲を有する、１１２に記載の樹脂。
［１１４］
エピハロヒドリンがエピクロロヒドリン、エピブロモヒドリン又はエピヨードヒドリンを含む、１１３に記載の方法。
［１１５］
ポリアミド−エピハロヒドリン樹脂の製造のための反応温度が約０〜９０℃である、１１４に記載の樹脂。
［１１６］
水性溶液中の樹脂の濃度が樹脂の全重量を基準として約１〜５０重量％である、１１５に記載の樹脂。
［１１７］
水性溶液中の樹脂の濃度が樹脂の全重量を基準として約１０〜１５重量％である、１１６に記載の樹脂。
［１１８］
水性溶液が約１〜１０００ｃｐｓのブルックフィールド粘度を有する、１１６に記載の樹脂。
［１１９］
水性溶液中の樹脂が約１０〜２００ｃｐｓのブルックフィールド粘度を有する、１１８に記載の樹脂。
［１２０］
エピハロヒドリン：ポリアミドの第２アミンのモル比が約０．５：１〜１．５：１であり、ポリアミドが約１００００〜１０００００ダルトンの分子量範囲を有し、そしてエピハロヒドリンがエピクロロヒドリンを含む、１１０に記載の樹脂。
［１２１］
組成物がさらに、水／ＮａＣｌ、水／Ｎａ２ＳＯ４、水／ＮａＮＯ３、水／Ｎａ３ＰＯ４、水／ＮＨ４Ｃｌ、水／（ＮＨ４）３ＳＯ４、水／ＮＨ４ＮＯ３、水／（ＮＨ４）３ＰＯ４、又はこららの混合物の少なくとも１種から選択される少なくとも１種の溶媒を含む、１２０に記載の樹脂。
［１２２］
１０７に記載の樹脂及び少なくとも１種の溶媒を含む、強化助剤組成物。
［１２３］
組成物がさらに加水分解酵素を含む、１２２に記載の組成物。
［１２４］
存在する加水分解酵素がポリアミドの２重量％に等しいか又はそれ未満である、１２３に記載の組成物。
［１２５］
組成物が、水性の固体分散物又はエーロゾルの形態のものである、１２３に記載の組成物。
［１２６］
１２５の強化助剤を表面又はスラリーに施すことを含む、セルロール製品の製造方法。
［１２７］
表面がセルロース繊維のウエブを構成する、１２６に記載の方法。
［１２８］
表面が乾燥用表面を含む、１２６に記載の方法。
［１２９］
強化助剤がスラリーに約１〜１００ポンド／トンの量で施される、１２６に記載の方法。
［１３０］
強化助剤がスラリーに約１０〜３０ポンド／トンの量で施される、１２９に記載の方法。
［１３１］
１０７に記載の樹脂、及び少なくとも１種の非イオンポリマーを含む組成物。
［１３２］
非イオンポリマーが、ポリ（ビニルアルコール）、ポリアクリルアミド、ポリ（エチレンオキシド）、ポリ（ビニルピロリドン）、又はこれらの混合物を含む、１３１に記載の組成物。
［１３３］
１３１に記載の組成物を含むクレーピング接着剤。
［１３４］
クレーピング接着剤が固体の水性溶液である、１３３に記載のクレーピング接着剤。
［１３５］
固体水性溶液中の固体の濃度が約３５〜１０％の固形分である、１３４に記載のクレーピング接着剤。
［１３６］
固体水性溶液中の固体の濃度が約２５〜２０％の固形分である、１３５に記載のクレーピング接着剤。
［１３７］
ポリアミド−エピハロヒドリン樹脂の固体水性溶液中の画分が約１〜５０重量％である、１３５に記載のクレーピング接着剤。
［１３８］
ポリアミド−エピハロヒドリン樹脂の固体水性溶液中の画分が約５〜２５重量％である、１３７に記載のクレーピング接着剤。
［１３９］
非イオンポリマーの固体水性溶液中の画分が約９０〜１０重量％である、１３７に記載のクレーピング接着剤。
［１４０］
非イオンポリマーの固体水性溶液中の画分が約６０〜４０重量％である、１３９に記載のクレーピング接着剤。
［１４１］
水溶液中の樹脂が約１〜１０００ｃｐｓのブルックフィールド粘度を有する、１３９に記載のクレーピング剤。
［１４２］
水溶液中の樹脂が約１０〜２００ｃｐｓのブルックフィールド粘度を有する、１４１に記載のクレーピング剤。
［１４３］
クレーピング接着剤が、水性の固体分散物又はエロゾールを含む形態である、１３３に記載のクレーピング接着剤。
［１４４］
さらに加水分解酵素を含む、１４３に記載のクレ＾ピング接着剤。
［１４５］
加水分解酵素の量がポリアミドの約２重量％に等しいかそれ未満である、１４４に記載のクレーピング接着剤。
［１４６］
セルロースウエブをクレープ付けするための方法であって、（１）１０７の少なくとも１種のポリアミド−エピハロヒドリン樹脂、及び（２）少なくとも１種の非イオン性ポリマーを、ある表面に施す工程を含む、前記の方法。
［１４７］
施す工程が、実質的に同時に、ポリアミド−エピハロヒドリン樹脂と非イオン性ポリマーを表面に施すことを含む、１４６に記載の方法。
［１４８］
施す工程が、順次、ポリアミド−エピハロヒドリン樹脂及び非イオン性ポリマーを表面に施すことを含む、１４６に記載の方法。
［１４９］
非イオン性ポリマーがポリ（ビニルアルコール）、ポリアクリアミド、ポリ（エチレンオキサイド）、ポリ（ビニルピロリドン）、又はこれらの混合物を含む、１４６に記載の方法。
［１５０］
表面が乾燥用表面である、１４９に記載の方法。
［１５１］
（１）少なくとも１種のジエステル、及び（２）少なくとも１種のポリアミンを約２４〜１３０℃の温度で反応させることを含む、ポリアミドの製造方法であって、
ジエステルが、次の一般式
Ｒ１ＯＯＣ−Ｒ−ＣＯＯＲ２
又は
Ｒ１ＯＯＣ−ＣＯＯＲ２
（式中、Ｒはアルキル、ハロアルキル、アルキレン、アリール、アルアルキル、アルアルキレン、アルキルアリーレン、アリーレン、アルケニルまたはこれらの混合物の１種から選択されたＣ１〜Ｃ２０のヒドロカルビル基であり、Ｒ１及びＲ２はアルキル、ハロアルキル、アルキレン、アリール、アルアルキル、アルアルキレン、アルキルアリーレン、アリーレン、アルケニルまたはこれらの混合物の１種から選択されたＣ１〜Ｃ２２のヒドロカルビル基であり、そしてＲ１及びＲ２は同じでも異なっていてもよい）を有し、
ポリアミンは次の一般式
Ｈ２Ｎ−Ｒ３−［Ｘ−Ｒ４］ｎ−ＮＨ２
（式中、Ｒ３及びＲ４は、アルキル、ハロアルキル、アルキレン、アリール、アルアルキル、アルアルキレン、アルキルアリーレン、アリーレン、アルケニルまたはこれらの混合物の１種から選択されたＣ１〜Ｃ６のヒドロカルビル基であり、Ｘはヘテロ原子又はヘテロ原子でない基１つから選択されるか又は存在せず、ここでヘテロ原子でない基はアミン、チオール、カルボニル、カルボキシルを含むか、又はアルカノール、アルキル、ハロアルキル、アルキレン、アリール、アルアルキル、アルアルキレン、アリーレン、アルケニル又はこれらの混合物の１種から選択されるＣ１〜Ｃ６ヒドロカルビルを含み、ｎは０〜４０であり、そしてＲ３及びＲ４は同じでも異なっていてもよい）を有する、前記の方法。
［１５２］
ポリアミドを加水分解酵素の存在下に製造することをさらに含む、１５１に記載の方法。
［１５３］
ポリアミドが、約０．８：１．１〜１．１〜０．８のエステルの反応体エステル基：ポリアミンの反応体第１アミン基のモル比を有する、１５１に記載の方法。
［１５４］
ジエステルが、マロン酸ジアルキル、フマル酸ジアルキル、マレイン酸ジアルキル、アジピン酸ジアルキル、グルタル酸ジアルキル、コハク酸ジアルキル、蓚酸ジアルキル、フェニルマロン酸ジアルキル、又はこれらの混合物を含む、１５３に記載の方法。
［１５５］
ポリアミンが、ジエチレントリアミン、トリエチレングリコールジアミン、エチレンジアミン（ＥＤＡ）、ビスヘキサメチレンジアミン（ＢＨＭＴ）、ヘキサメチレンジアミン（ＨＭＤＡ）、トリエチレンテトラアミン（ＴＥＴＡ）、テトラエチレンペンタアミン（ＴＥＰＡ）、ジプロピレントリアミン（ＤＰＴＡ）、トリプロピレンテトラアミン（ＴＰＴＡ）、テトラプロピレンペンタアミン（ＴＰＰＡ）、Ｎ−メチル−ビス−（アミノプロピル）アミン（ＭＢＡＰＡ）、スペルミン、スペルミジン、１−フェニル−２，４−ペンタンジアミン、２−フェニル−１，３−プロパンジアミン、フェニレンジアミン又はこれらの混合物を含む、１５４に記載の方法。
［１５６］
ポリアミドが、ポリ（ジエチレントリアミンアジパミド）、ポリ（ジエチレントリアミングルタルアミド）、ポリ（ジエチレントリアミンスクシンアミド）、ポリ（ジエチレントリアミンマロンアミド）、ポリ（ジエチレントリアミンオキサルアミド）、ポリ（ジエチレントリアミンフマルアミド）、ポリ（ジエチレントリアミンフェニルマロンアミド）、ポリ（ジエチレントリアミンマレアミド）、ポリ（トリエチレンテトラアミンアジパミド）、ポリ（トリエチレンテトラアミングルタルアミド）、ポリ（トリエチレンテトラアミンスクシンアミド）、ポリ（トリエチレンテトラアミンマロンアミド）、ポリ（トリエチレンテトラアミンオキサルアミド）、ポリ（テトラエチレンペンタアミンアジパミド）、ポリ（テトラエチレンペンタアミングルタルアミド）、ポリ（テトラエチレンペンタアミンスクシンアミド）、ポリ（テトラエチレンペンタアミンマロンアミド）、ポリ（テトラエチレンペンタアミンオキサルアミド）、ポリ（ビス（ヘキサメチレン）トリアミンアジパミド）、ポリ（ビス（ヘキサメチレン）トリアミングルタルアミド）、ポリ（ビス（ヘキサメチレン）トリアミンスクシンアミド）、ポリ（ビス（ヘキサメチレン）トリアミンマロンアミド）、ポリ（ビス（ヘキサメチレン）トリアミンオキサルアミド）、ポリ（トリエチレンアミンマロンアミド）、ポリ（テトラエチレンアミンマロンアミド）、またはこれらの混合物を含む、１５５に記載の方法。
［１５７］
ポリアミドが、約２．２〜３．０の分子量多分散性を有する、１５３に記載の方法。
［１５８］
ポリアミドが１３１に記載の方法によって製造される、ポリアミド。